(57)【特許請求の範囲】
【請求項１】
紙支持体の少なくとも片面に、ワックスエマルジョン（Ａ）、共役ジエン系共重合体ラテックスを含む合成樹脂ラテックス（Ｂ）、およびアクリル系合成保水剤（Ｃ）を含む撥水塗料を塗工した果実袋用紙であって、該撥水塗料は（Ａ）：（Ｂ）の固形分質量比が６０〜９５：４０〜５となるように混合してなる混合物１００質量部に対して（Ｃ）を０．２〜２．０質量部含有させてなることを特徴とする果実袋用紙。
【請求項２】
前記撥水塗料の塗工量が片面当り０．２〜２．０ｇ／ｍ２であることを特徴とする請求項1記載の果実袋用紙。
【請求項３】
前記紙支持体が、ポリアクリルアミド系紙力増強剤、および／または、ポリアミドポリアミンエピクロロヒドリン系紙力増強剤を含有することを特徴とする請求項１または請求項２に記載の果実袋用紙。
【請求項４】
前記紙支持体が化学式〔Ａｌ２（ＯＨ）ｎＣｌ６−ｎ〕ｍ（ｎ：１〜５の整数、ｍ：１０以下の整数）で表される無機塩の塩化アルミニウムを含有することを特徴とする請求項1〜請求項３のいずれか１項に記載の果実袋用紙。
【発明の詳細な説明】
【技術分野】
【０００１】
本発明は撥水性および強度の低下の少ない果実袋用紙に関する。
【背景技術】
【０００２】
従来から、果実を雨、日焼け、虫害などから保護するために、生育中から果実に果実袋を袋掛けする栽培が行われている。
果実袋は、新聞紙、ワックス加工紙、撥水加工紙、塩化ビニールシートなどを単独あるいは複数層複合して、袋状あるいは笠状に成形加工して用いられており、果実の育成期間（果実の種類・品種によっても異なるが、一般的には２〜４ヶ月程度と考えられる）に雨、風、日光にさらされても果実との反応性がなく、その間撥水性が持続し、果実を保護する耐久性があることを求められることから、それらの要求を満たす果実袋用紙としてワックス加工紙や撥水加工紙が特によく用いられる。
【０００３】
例えば、特許文献１では、パルプ中にオレンジ色の有機または無機顔料および特定の屈折率のフィラーを主成分とした果実袋用原紙が開示されており、特許文献２では、パルプ中に有機顔料および弁柄からなる着色原料を特定量添加した果実袋用原紙が開示されており、これら特許文献の実施例では原紙表面にオレフィン系樹脂を塗工して撥水性を付与することが記載されている。また、特許文献３では、カチオン性湿潤紙力増強剤、アニオン性湿潤紙力剤、塩化アルムニウム無機塩および中性サイズ剤を内添した果実袋用原紙が開示されており、実施例では原紙表面にワックスを塗工して撥水性を付与することが記載されている。
【０００４】
果実袋は屋外で雨、風、日光にさらされるため、撥水性が低下するが、通常、その低下は小さい。しかし、前記特許文献に開示されている果実袋では、栽培条件によっては撥水性が大きく低下するケースもあり、この場合だと、雨が果実に直接作用して果実の品質が低下したり、また、果実袋に使用されている紙の強度が大きく低下して破れが生じ、その破片が果実表面に付着して収穫作業を妨げるといった問題があった。
【先行技術文献】
【特許文献】
【０００５】
【特許文献１】特開昭６０−１１０２２０号公報
【特許文献２】特開平７−２３１７２８号公報
【特許文献３】特開２０１０−６３４１８号公報
【発明の概要】
【発明が解決しようとする課題】
【０００６】
撥水性および強度の低下の少ない果実袋用紙を提供することを目的とする。
【課題を解決するための手段】
【０００７】
本発明者らは前記課題を解決すべく鋭意検討した結果、ワックスエマルジョン、合成樹脂ラテックス、およびアクリル系合成保水剤を特定の配合比率で含む撥水塗料を紙支持体に塗工することで前記課題が解決可能であることを見出し、本発明を完成するに至った。
本発明は、以下の各発明を包含する。
【０００８】
（１）紙支持体の少なくとも片面に、ワックスエマルジョン（Ａ）、合成樹脂ラテックス（Ｂ）、およびアクリル系合成保水剤（Ｃ）を含む撥水塗料を塗工した果実袋用紙であって、該撥水塗料は（Ａ）：（Ｂ）の固形分質量比が６０〜９５：４０〜５となるように混合してなる混合物１００質量部に対して（Ｃ）を０．２〜２．０質量部含有させてなる果実袋用紙。
【０００９】
（２）前記撥水塗料の塗工量が片面当り０．２〜２．０ｇ／ｍ２である（１）記載の果実袋用紙。
【００１０】
（３）前記紙支持体がポリアクリルアミド系紙力増強剤、および／またはポリアミドポリアミンエピクロロヒドリン系紙力増強剤を含有する（１）または（２）に記載の果実袋用紙。
（４）前記紙支持体が化学式〔Ａｌ２（ＯＨ）ｎＣｌ６−ｎ〕ｍ（ｎ：１〜５の整数、ｍ：１０以下の整数）で表される無機塩の塩化アルミニウムを含有する（１）〜（３）のいずれか1項に記載の果実袋用紙。
【発明の効果】
【００１１】
本発明によれば、撥水性および強度の低下の少ない果実袋用紙を提供することができる。
【発明を実施するための形態】
【００１２】
本発明は、紙支持体の少なくとも片面に、ワックスエマルジョン（Ａ）、合成樹脂ラテックス（Ｂ）、およびアクリル系合成保水剤（Ｃ）を特定の配合比率で含む撥水塗料を紙支持体に塗工したことを特徴とする。
【００１３】
本発明では、ワックスエマルジョン、合成樹脂ラテックスおよびアクリル系合成保水剤からなる撥水塗料を紙支持体に塗工する際に、アクリル系合成保水剤の保水作用、増粘作用によりワックスエマルジョン、合成樹脂ラテックスの紙支持体内部への浸透を抑制し、また、合成樹脂ラテックスによりワックス成分を紙支持体に定着させるため、撥水性の低下を抑制することができる。このため、ワックスエマルジョン（Ａ）と合成樹脂ラテックス（Ｂ）との混合物の固形分質量比（配合比率）は（Ａ）：（Ｂ）＝６０〜９５：４０〜５の範囲とする必要があり、好ましくは（Ａ）：（Ｂ）＝７０〜９０：３０〜１０の範囲である。また、アクリル系合成保水剤（Ｃ）の配合比率は、前記混合物１００質量部に対して０．２〜２．０質量部とする必要があり、好ましくは０．５〜１．０質量部の範囲である。ワックスエマルジョンの配合比率が６０質量部未満、合成樹脂ラテックスが４０質量部以上であると、ワックス成分が少なく撥水性低下を抑制する効果が不十分となる。逆に、ワックスエマルジョンの配合比率が９５質量部以上、合成樹脂ラテックスが５質量部未満であると、合成樹脂ラテックスによるワックス成分の定着効果が低下し、撥水性低下を抑制する効果が不十分となる。また、アクリル系合成保水剤の配合比率が０．２質量部未満であると、塗工時にワックスエマルジョン、合成樹脂ラテックスが紙支持体内部へ浸透しやすく、紙表面上に分布する撥水成分が少なくなり、撥水性低下を抑制する効果が不十分となる。アクリル系合成保水剤の配合比率が２．０質量部を越えるとアクリル系合成保水剤に起因する親水性が強まり、撥水性の発現が不十分となる。
【００１４】
撥水塗料
＜ワックスエマルジョン＞
本発明において使用されるワックスエマルジョンは、ワックス系成分を分散質とする水性エマルジョンであり、分散質となるワックス系成分は、パラフィンワックス、マイクロクリスタリンワックス、ポリエチレンワックスやマレイン化石油樹脂などの変性ワックス成分などを単独で使用してもよく、２種以上を混合して使用してもよい。中でもパラフィンワックスは撥水性も高く、コスト面でも特に好ましい。また、ワックス系成分はロジン系樹脂あるいは不飽和高級アルコール等を含有しても差し支えない。
【００１５】
本発明において、ワックスエマルジョンに用いる分散剤には特に制限はなく、ノニオン性界面活性剤、アニオン性界面活性剤、カチオン性界面活性剤や両性界面活性剤が挙げられる。アニオン性界面活性剤としては、例えば高級アルコールの硫酸エステル塩、高級アルキルスルホン酸塩、高級カルボン酸塩、アルキルベンゼンスルホン酸塩、ポリオキシエチレンアルキルサルフェート塩、ポリオキシエチレンアルキルフェニルエーテルサルフェート塩、ビニルスルホサクシネート等が挙げられる。ノニオン性界面活性剤としては、ポリオキシエチレンアルキルエーテル、ポリオキシエチレンアルキルフェニルエーテル、ポリエチレングリコール脂肪酸エステル、エチレンオキサイド−プロピレンオキサイドブロック共重合体、ポリオキシエチレン脂肪酸アミド等のポリオキシエチレン構造を有する化合物や、ポリオキシエチレンソルビタン脂肪酸エステルなどのソルビタン誘導体等が挙げられる。カチオン性界面活性剤としては、アルキルトリメチルアンモニウム塩、ジアルキルジメチルアンモニウム塩、アルキルジメチルベンジルアンモニウム塩、アシルアミノエチルジエチルアンモニウム塩、アシルアミノエチルジエチルアミン塩、アルキルアミドプロピルジメチルベンジルアンモニウム塩、アルキルピリジニウム塩、アルキルピリジニウム硫酸塩、ステアラミドメチルピリジニウム塩、アルキルキノリニウム塩、アルキルイソキノリニウム塩、脂肪酸ポリエチレンポリアミド、アシルアミノエチルピリジニウム塩、アシルコラミノホルミルメチルピリジニウム塩等の第４級アンモニウム塩、ステアロオキシメチルピリジニウム塩、脂肪酸トリエタノールアミン、脂肪酸トリエタノールアミンギ酸塩、トリオキシエチレン脂肪酸トリエタノールアミン、セチルオキシメチルピリジニウム塩、ｐ−イソオクチルフェノキシエトキシエチルジメチルベンジルアンモニウム塩等のエステル結合アミンやエーテル結合第４級アンモニウム塩、アルキルイミダゾリン、１−ヒドロキシエチル−２−アルキルイミダゾリン、１−アセチルアミノエチル−２−アルキルイミダゾリン、２−アルキル−４−メチル−４−ヒドロキシメチルオキサゾリン等の複素環アミン、ポリオキシエチレンアルキルアミン、Ｎ−アルキルプロピレンジアミン、Ｎ−アルキルポリエチレンポリアミン、Ｎ−アルキルポリエチレンポリアミンジメチル硫酸塩、アルキルビグアニド、長鎖アミンオキシドなどのアミン誘導体等が挙げられる。両性界面活性剤としては、ラウリルベタイン、ラウリルジメチルアミンオキサイド等が挙げられる。
【００１６】
また、分散剤として保護コロイド作用を有する化合物、高酸価の酸変性化合物、水溶性高分子も使用可能である。該化合物としては、例えばポリビニルアルコール、カルボキシル基変性ポリビニルアルコール、カルボキシメチルセルロース、ヒドロキシエチルセルロース、ヒドロキシプロピルセルロース、変性デンプン、ポリビニル２−ピロリドン、ポリアクリル酸およびその塩、アクリル酸−無水マレイン酸共重合体およびその塩、スチレン−（メタ）アクリル酸共重合体、エチレン−（メタ）アクリル酸共重合体、イソブチレン−無水マレイン酸交互共重合体、（メタ）アクリル酸−（メタ）アクリル酸アルキルエステル共重合体等の不飽和カルボン酸単位の含有量が２６質量％以上のカルボキシル基含有ポリマーおよびその塩、ポリイタコン酸およびその塩、アミノ基を有する水溶性アクリル系共重合体、ゼラチン、アラビアゴム、カゼイン等、一般に微粒子の分散安定剤として用いられている化合物等が挙げられる。
【００１７】
次に、本発明において使用するワックスエマルジョンの製造方法について説明する。本発明において使用するワックスエマルジョンを得るための製造方法は特に限定されないが、例えば、可溶化式による乳化分散、機械力式による乳化分散などを挙げることができる。可溶化式による乳化分散では、溶融したワックス系成分と界面活性剤とを混合して加温水を少しずつ注加していく。このとき、油系のＷ／Ｏ乳化状態から可溶化状態を経て水系のＯ／Ｗ乳化状態へと移り、ワックス系成分の微細粒子を析出する。可溶化式による乳化分散は水の注加以外に、非イオン性界面活性剤を用いて温度を上下することによっても行うことができる。機械力式による乳化分散では、ワックス系成分、界面活性剤および水を全量容器に入れて温度８０〜９０℃に加熱しながらホモミキサーで撹拌し、十分均一になった後ホモジナイザーで分散させる。
【００１８】
＜合成樹脂ラテックス＞
本発明で使用される合成樹脂ラテックスに格別な制限はないが、スチレン−ブタジエン共重合体ラテックス、メチルメタクリレート−ブタジエン共重合体ラテックス、スチレン−メチルメタクリレート−ブタジエン共重合体等の共役ジエン系共重合体ラテックス、アクリル酸エステルおよび／またはメタクリル酸エステルの重合体または共重合体ラテックス等のアクリル系重合体ラテックス、エチレン−酢酸ビニル重合体ラテックス等のビニル系重合ラテックス、あるいはこれらの各種重合体ラテックスをカルボキシル基等の官能基含有単量体で変性した重合体または共重合体ラテックス等が例示され、これら共重合体ラテックスのうち、平均粒子径１００〜２５０ｎｍのものが好適に使用される。
【００１９】
＜合成保水剤＞
本発明で使用されるアクリル系合成保水剤は、主にアクリル酸、メタクリル酸などのモノマーを重合したポリマーであり、前記モノマー以外にエチレン系不飽和カルボン酸、その誘導体および、それらの塩類を共重合することができる。
エチレン系不飽和カルボン酸、その誘導体および、それらの塩類としては、マレイン酸、フマル酸、イタコン酸、アクリル酸メチル、アクリル酸エチル、アクリル酸プロピル、アクリル酸ブチル、アクリル酸イソブチル、アクリル酸オクチル、アクリル酸ペンチル、アクリル酸２−メチルブチル、アクリル酸２−エチルヘキシル、アクリル酸ｔｅｒｔ−ブチル、アクリル酸２−エチルヘキシル、アクリル酸オクチル、アクリル酸ヘキシル、アクリル酸シクロヘキシル、アクリル酸ドデシル、アクリル酸ヘキサデシル、アクリル酸オクタデシル、アクリル酸２−ヒドロキシヘキシル、メタクリル酸メチル、メタクリル酸エチル、メタクリル酸プロピル、メタクリル酸ブチル、メタクリル酸イソブチル、メタクリル酸オクチル、メタクリル酸ペンチル、メタクリル酸２−メチルブチル、メタクリル酸２−エチルヘキシル、メタクリル酸ｔｅｒｔ−ブチル、メタクリル酸２−エチルヘキシル、メタクリル酸オクチル、メタクリル酸ヘキシル、メタクリル酸シクロヘキシル、メタクリル酸ドデシル、メタクリル酸ヘキサデシル、メタクリル酸オクタデシル、メタクリル酸２−ヒドロキシヘキシル、アクリルアミド、メタクリルアミド、Ｎ，Ｎ−ジメチルアクリルアミド、Ｎ，Ｎ−ジメチルメタクリルアミド、Ｎ−メチロールアクリルアミド、Ｎ−メチロールメタクリルアミド、アクリロニトリル、メタクリロニトリルおよびそれらの塩類などを例示できる。
【００２０】
これらモノマーの重合法には特に制限はなく、溶液重合法、乳化重合法、固体重合法などの任意の方法を用いることができる。用いる重合開始剤としては、水溶性のアゾ化合物や過酸化物、例えば過酸化水素、２，２´−アゾビス（２−アミジノプロパン）ジ塩酸塩、水溶性無機過酸化物、または水溶性還元剤と水溶性無機過酸化物や水溶性有機過酸化物との組合せなどがある。
【００２１】
水溶性無機過酸化物としては、過硫酸カリウムや過硫酸アンモニウムなどを例示できる。水溶性還元剤としては、水に可溶な通常のラジカル酸化還元重合触媒成分として用いられる還元剤、例えばエチレンジアミン四酢酸またはそのナトリウム塩やカリウム塩、あるいはこれらと鉄、銅、クロムなどの重金属との錯化合物、スルフィン酸またはそのナトリウム塩やカリウム塩、Ｌ−アスコルビン酸またはそのナトリウム塩やカリウム塩、ピロリン酸第一鉄、硫酸第一鉄、硫酸第一鉄アンモニウム、亜硫酸ナトリウム、酸性亜硫酸ナトリウム、ホルムアルデヒドスルホキシル酸ナトリウム、還元糖類などを例示できる。水溶性有機過酸化物としては、例えば、クメンヒドロペルオキシド、ｐ−サイメンヒドロペルオキシド、ｔｅｒｔ−ブチルイソプロピルベンゼンヒドロペルオキシド、ジイソプロピルベンゼンヒドロペルオキシド、ｐ−メンタンヒドロペルオキシド、デカリンヒドロペルオキシド、ｔｅｒｔ−アミルヒドロペルオキシド、ｔｅｒｔ−ブチルヒドロペルオキシド、イソプロピルヒドロペルオキシドなどのヒドロペルオキシド類を例示できる。
【００２２】
乳化重合における乳化剤としては、通常アニオン性界面活性剤やノニオン性界面活性剤が用いられる。アニオン性界面活性剤としては、アルキルベンゼンスルホン酸塩、アルキルスルホン酸塩、アルキル硫酸エステル塩、脂肪酸金属塩、ポリオキシアルキルエーテル硫酸エステル塩、ポリオキシエチレンカルボン酸エステル硫酸エステル塩、ポリオキシエチレンアルキルフェニルエーテル硫酸エステル塩、コハク酸ジアルキルエステルスルホン酸塩などを例示できる。ノニオン性界面活性剤としては、ポリオキシエチレンアルキルフェニルエーテル、ポリオキシエチレンアルキルエーテル、ポリオキエチレン脂肪酸エステル、ポリオキエチレンソルビタン脂肪酸エステル、ポリオキエチレンアルキルエーテルグリセリンホウ酸エステル、ポリオキシエチレンアルキルエーテルリン酸エステルなど、ポリオキシエチレン鎖を分子内に有し、界面活性能を有する化合物および前記化合物のポリオキシエチレン鎖がオキシエチレン、オキシプロピレンの共重合体で代替される化合物、ソルビタル脂肪酸エステル、グリセリン脂肪酸エステル、ペンタエリスリトール脂肪酸エステルなどを例示できる。
【００２３】
＜その他、配合薬品＞
本発明において、撥水塗料には、通常の塗工紙分野で使用される顔料、助剤等を必要に応じて適宜混合することができる。
該顔料の具体例としては、重質炭酸カルシウム、軽質炭酸カルシウム、カオリン、焼成カオリン、タルク、硫酸カルシウム、硫酸バリウム、水酸化アルミニウム、二酸化チタン、酸化亜鉛、アルミナ、炭酸マグネシウム、酸化マグネシウム、シリカ、アルミノ珪酸マグネシウム、珪酸カルシウム、ベントナイト、ゼオライト、セリサイト、スメクタイト等の無機顔料や、密実型、中空型、貫通孔型などのプラスチックピグメント、バインダーピグメント等の有機顔料を例示できる。
【００２４】
また、撥水塗料には通常の製紙分野で使用される表面紙力剤、表面サイズ剤等を必要に応じて適宜混合することができる。表面紙力剤、表面サイズ剤の具体例としては、澱粉、酸化澱粉および澱粉変性物、ポリビニルアルコールおよびその誘導体、スチレン−マレイン酸系共重合体、α−オレフィン−マレイン酸系共重合体、スチレン−（メタ）アクリル酸系共重合体、アルキルケテンダイマー等の水分散物等を例示できる。
さらに、撥水塗料には染料、有色顔料、蛍光染料、酸化防止剤、老化防止剤、消泡剤、紫外線吸収剤、分散剤、ｐＨ調整剤等の各種助剤を必要に応じて適宜混合して使用することができる。
【００２５】
＜撥水塗料の固形分濃度＞
ワックスエマルジョン、合成樹脂ラテックス、およびアクリル系合成保水剤を含む撥水塗料の固形分濃度は通常１〜２５質量％、好ましくは２〜２０質量％の範囲である。
【００２６】
＜塗工量＞
本発明において、撥水塗料の合計固形分塗工量は、片面当り０．２〜２．０ｇ／ｍ２の範囲が好ましく、より好ましくは０．５〜１．５ｇ／ｍ２の範囲である。塗工量が０．２ｇ／ｍ２未満であると、撥水性が不十分となるおそれがある。塗工量が２ｇ／ｍ２を超えると、撥水性が飽和し、経済的にも好ましくない。
【００２７】
＜塗工方法＞
撥水塗料を紙支持体に塗工する設備としては、２本ロールサイズプレコーター、ゲートロールサイズプレスコーター、フィルムメタリングサイズプレスコーター、ブレードコーター、キャレンダー、チャンプレックスコーター、バーコーター、ロールコーター、リバースロールコーター、グラビアコーター、エアーナイフコーター、ダイスロットコーター、カーテンコーター、スプレーコーター等から適宜選択することができる。
【００２８】
紙支持体
＜パルプ＞
紙支持体に使用されるパルプとしては、例えば、一般に使用されている広葉樹あるいは針葉樹を用いたサルファイトパルプ、クラフトパルプ、ソーダパルプ等のケミカルパルプ、セミケミカルパルプや、砕木パルプ、加圧式砕木パルプ、リファイナー砕木パルプ、サーモメカニカルパルプ等の機械パルプが挙げられ、未晒パルプの状態で使用してもよく、晒パルプの状態で使用してもよい。中でも針葉樹は強度が強いため好ましい。また、段ボール古紙、雑誌古紙なども使用することができる。本発明の効果を損なわない範囲で必要に応じてケナフ等の非木材繊維原料から得られるパルプ繊維、合成パルプ、無機繊維等も混合することができる。
【００２９】
＜紙力増強剤＞
紙支持体の強度向上のため、前記パルプに紙力増強剤を添加することができる。紙力増強剤としては、カチオン化澱粉、ポリアクリルアミドなどの乾燥紙力増強剤や、ポリアミドポリアミンエピクロロヒドリン系樹脂、尿素樹脂、メラミン樹脂などの湿潤紙力増強剤を例示できる。
前記紙力増強剤のうち、強度向上効果および作業安全性の面から、ポリアクリルアミド系紙力増強剤やポリアミドポリアミンエピクロロヒドリン系紙力増強剤が好適に用いられ、本発明では、これらを単独使用、あるいは併用することができる。
ポリアクリルアミド系紙力増強剤は、通常、パルプ繊維の乾燥質量に対して０．１〜１．２固形分質量％の範囲の添加量で使用され、ポリアミドポリアミンエピクロロヒドリン系紙力増強剤は、通常、パルプ繊維の乾燥質量に対して０．３〜１．５固形分質量％の範囲の添加量で使用される。
【００３０】
＜ポリアクリルアミド系紙力増強剤＞
本発明で使用されるポリアクリルアミド系紙力増強剤は主にアクリルアミド、メタアクリルアミドなどのモノマーを重合したポリマーであり、前記モノマー以外に、イオン性モノマー、疎水性モノマー、親水性モノマー、分岐構造を付与できるモノマー、架橋構造を付与できる多官能性モノマーなども共重合することができる。
【００３１】
イオン性モノマーのうちアニオン性モノマーとしては、例えばアクリル酸、メタクリル酸、イタコン酸、マレイン酸、フマル酸などの不飽和カルボン酸およびそれらの塩、またはビニルスルホン酸、スチレンスルホン酸、アクリルアミドメチルプロパンスルホン酸などのスルホン酸類およびそれらの塩等が挙げられる。
【００３２】
また、カチオン性モノマーとしては、例えばＮ，Ｎ−ジメチルアミノエチル（メタ）アクリレート、Ｎ，Ｎ−ジエチルアミノエチル（メタ）アクリレート、Ｎ，Ｎ−ジメチルアミノプロピル（メタ）アクリレート、Ｎ，Ｎ−ジメチルアミノプロピル（メタ）アクリルアミド、Ｎ，Ｎ−ジエチルアミノプロピル（メタ）アクリルアミド等のアミンおよびそれらの塩、およびそれらの４級化物等が挙げられる。
【００３３】
疎水性モノマーとしては、例えばアクリロニトリル、Ｎ，Ｎ−ジ−ｎ−プロピル（メタ）アクリルアミド、Ｎ−ｎ−ブチル（メタ）アクリルアミド、Ｎ−ｎ−ヘキシル（メタ）アクリルアミド、Ｎ−ｎ−オクチル（メタ）アクリルアミド、Ｎ−ｔｅｒｔ−オクチル（メタ）アクリルアミド、Ｎ−ｎ−ドデシル（メタ）アクリルアミド等のＮ−アルキル（メタ）アクリルアミド誘導体、Ｎ，Ｎ−ジグリシジル（メタ）アクリルアミド、Ｎ−（４−グリシドキシブチル）（メタ）アクリルアミド、Ｎ−（５−グリシドキシペンチル）アクリルアミド、Ｎ−（６−グリシドキシヘキシル）アクリルアミド等のＮ−（ω−グリシドキシアルキル）（メタ）アクリルアミド誘導体、メチル（メタ）アクリレート、エチル（メタ）アクリレート、ブチル（メタ）アクリレート、ラウリル（メタ）アクリレート、２−エチルヘキシル（メタ）アクリレート、グリシジル（メタ）アクリレート等の（メタ）アクリレート誘導体、メタクリロニトリル、酢酸ビニル、塩化ビニル、塩化ビニリデン、エチレン、プロピレン、ブテン等のオレフィン類、スチレン、α−メチルスチレン、ブタジエン、イソプレン等を挙げることができる。
親水性モノマーとしては、例えばジアセトンアクリルアミド、Ｎ，Ｎ−ジメチル（メタ）アクリルアミド、Ｎ−エチル（メタ）アクリルアミド、Ｎ，Ｎ−ジエチル（メタ）アクリルアミド、Ｎ−プロピルアクリルアミド、Ｎ−アクリロイルピロリジン、Ｎ−アクリロイルピペリジン、Ｎ−アクリロイルモルホリン、ヒドロキシエチル（メタ）アクリレート、ヒドロキシプロピル（メタ）アクリレート、各種のメトキシポリエチレングリコール（メタ）アクリレート、Ｎ−ビニルホルムアミド、Ｎ−ビニルアセトアミド、Ｎ−ビニル−２−ピロリドン等を挙げることができる。
【００３４】
分岐構造を付与できるモノマーとしては、Ｎ，Ｎ−ジメチルアクリルアミドのような特定のＮ−置換アクリルアミド誘導体、あるいは（メタ）アリルスルホン酸およびその塩類等を挙げることができる。
架橋構造を付与できるモノマーとしては、例えばメチレンビス（メタ）アクリルアミド、エチレンビス（メタ）アクリルアミド、ヘキサメチレンビス（メタ）アクリルアミド、エチレングリコールジ（メタ）アクリレート、ジエチレングリコールジ（メタ）アクリレート、トリエチレングリコールジ（メタ）アクリレート、ジビニルベンゼン、ジアリルアクリルアミドなどの２官能型架橋性モノマー、あるいは１，３，５−トリアクリロイルヘキサヒドロ−Ｓ−トリアジン、トリアリルイソシアヌレート、トリアクリル酸ペンタエリスリトール、トリメチロールプロパンアクリレート、トリアクリルモルマール、ジアクリロイルイミド等の多官能型架橋性モノマー等が挙げられる。
【００３５】
これらモノマーの重合については、特に制限はなく、溶液重合法、乳化重合法などの従来公知の各種方法により行うことができる。例えば、所定の反応容器に各種モノマー、分散剤および水を仕込み、ラジカル重合開始剤を加え、撹拌下、加温することにより得られる。モノマーの仕込み方法は同時重合、連続滴下重合等の従来公知の各種方法により行うことができる。ラジカル重合開始剤としては、過硫酸カリウム、過硫酸アンモニウム等の過硫酸塩、またはこれらと亜硫酸水素ナトリウムといった還元剤とを組み合わせた形のレドックス系重合開始剤等を使用することができる。また、前記ラジカル重合開始剤には、アゾ系開始剤を用いてもよい。反応温度は単一重合開始剤の場合では一般に３０〜１００℃であり、レドックス系重合開始剤の場合ではより低く、一般に５〜９０℃である。分散剤としては、アルキルベンゼンスルホン酸塩、アルキルスルホン酸塩、アルキル硫酸エステル塩、脂肪酸金属塩、ポリオキシアルキルエーテル硫酸エステル塩、ポリオキシエチレンカルボン酸エステル硫酸エステル塩、ポリオキシエチレンアルキルフェニルエーテル硫酸エステル塩、コハク酸ジアルキルエステルスルホン酸塩等のイオン性界面活性剤や、ポリオキシエチレンアルキルフェニルエーテル、ポリオキシエチレンアルキルエーテル、ポリオキシエチレン脂肪酸エステル、ポリオキシエチレンソルビタン脂肪酸エステル、ポリオキシエチレンアルキルエーテルグリセリンホウ酸エステル、ポリオキシエチレンアルキルエーテルリン酸エステル、ソルビタン脂肪酸エステル、グリセリン脂肪酸エステル、ペンタエリスリトール脂肪酸エステル等のノニオン性界面活性剤が挙げられる。また、重合反応によって生成される高分子の分子量は、反応温度、反応時間で適宜調節することができ、ラジカル重合の場合、公知の連鎖移動剤の使用でも調節することができる。
【００３６】
＜ポリアミドポリアミンエピクロロヒドリン系紙力増強剤＞
本発明で使用されるポリアミドポリアミンエピクロロヒドリン系紙力増強剤は、脂肪族二塩基酸、ポリアルキレンポリアミンおよびエピクロロヒドリンを反応させて得られるポリアミドポリアミンエピクロロヒドリン樹脂の水溶液であり、その合成法の一例を下記に記す。
マロン酸、コハク酸、グルタル酸、アジピン酸、ピメリン酸、スベリン酸、アゼライン酸、セバシン酸などの脂肪族二塩基酸と、ジエチレントリアミン、トリエチレンテトラミン、テトラエチレンペンタミン、イミノビスプロピルアミンなどのポリアルキレンポリアミンとを、通常、硫酸、ベンゼンスルホン酸、パラトルエンスルホン酸等の触媒の存在下または不存在下で、反応温度１１０〜２５０℃で反応させ、ポリアミドポリアミンを得る。得られたポリアミドポリアミンは水溶液した後、エピクロロヒドリンと５〜８０℃の反応温度で反応させ、ポリアミドポリアミンエピクロロヒドリン樹脂の水溶液を得る。
【００３７】
＜塩化アルミニウム無機塩＞
前記紙力増強剤に加えて、化学式〔Ａｌ２（ＯＨ）ｎＣｌ６−ｎ〕ｍで表される無機塩の塩化アルミニウムをパルプに内添することにより、前記紙力増強剤のパルプ表面への定着を高め、さらに紙支持体の強度を向上させることができる。上記化学式において、ｎは１〜５、ｍは１０以下の整数である。
【００３８】
＜その他抄紙用内添薬品＞
紙支持体にはパルプ、紙力増強剤、填料などの他に、内添サイズ剤、アニオン性、ノニオン性、カチオン性あるいは両性の歩留り向上剤、濾水性向上剤等の抄紙用内添助剤を必要に応じて添加することができる。内添サイズ剤の具体例としては、例えば、アルキルケテンダイマー系、アルケニル無水コハク酸系、スチレン−アクリル系、高級脂肪酸系、石油樹脂系サイズ剤、ロジン系サイズ剤、ポリビニルアルコール等が挙げられる。また、歩留り向上剤、濾水性向上剤の具体例としては、例えば、アルミニウム等の多価金属化合物（具体的には、硫酸バンド、塩化アルミニウム、アルミン酸ソーダ、塩基性アルミニウム化合物等）、各種澱粉類、ポリアクリルアミド、ポリエチレンイミン、ポリアミン、ポリエチレンオキサイド等が例示できる。さらに、染料、ｐＨ調整剤、スライムコントロール剤、消泡剤、粘剤等の抄紙用添加助剤も用途に応じて適宜使用できる。
【００３９】
＜内添填料＞
紙支持体に内添される填料としては、例えば重質炭酸カルシウム、軽質炭酸カルシウム、亜硫酸カルシウム、石膏、タルク、カオリン、焼成カオリン、ホワイトカーボン、非晶質シリカ、珪藻土、炭酸マグネシウム、二酸化チタン、水酸化アルミニウム、水酸化カルシウム、水酸化マグネシウム、水酸化亜鉛等の無機顔料や、尿素−ホルマリン樹脂微粒子、微小中空粒子等の有機顔料等が例示できる。填料は２種類以上の混合使用も可能である。
【００４０】
＜抄紙方法＞
紙支持体の抄紙条件については特に制限はなく、例えば、長網式抄紙機、ギャップフォーマー型抄紙機、円網式抄紙機、短網式抄紙機、傾斜式抄紙機、各種コンビネーション抄紙機等の商業規模の抄紙機が、目的に応じて適宜選択して使用できる。また、本発明で上記抄紙工程から得られる紙支持体は単層のみならず、２層以上の抄き合せ紙でもよい。
【００４１】
＜紙支持体の坪量範囲＞
紙支持体の坪量について、果実袋に加工する際の製袋作業性や、製袋した袋を果実に袋掛けしたり、除袋する育成作業性の点から、通常、３０〜１５０ｇ／ｍ２の範囲のものが使用される。坪量が３０ｇ／ｍ２未満の場合、製袋作業や栽培現場での育成作業において十分な強度が得られず、１５０ｇ／ｍ２を越えると、硬すぎて紙の柔軟性が低下するため製袋工程における打ち抜き作業が困難となり、育成作業における袋掛けや除袋の作業性も低下する。
【００４２】
以下に実施例を挙げて本発明を具体的に説明するが、もちろん、本発明はそれらに限定されるものではない。なお、特に断らない限り、例中の部および％はそれぞれ質量部、および質量％を示す。また、使用した薬剤の添加量は固形分換算の質量部を示す。
【００４３】
実施例および比較例で得た果実袋用紙を屋外に曝露させた状態で２ヶ月間放置して劣化処理を行った後、該サンプルを２３℃、５０％ＲＨの条件で２４時間調湿し、以下の方法で撥水性、引張強度を評価した。その結果を表１に示した。
（撥水性）
Ｔａｐｐｉ  Ｔ５５８に準じて、Ｆｉｂｒｏ社製ＤＡＴ１１００を用いて、水滴滴下０．５秒後の接触角を測定した。接触角の数値が大きいほど、撥水性が高いことを示す。
（引張強度）
ＪＩＳ  Ｐ８１１３に準じてＭＤ方向の引張強度を測定した。
【００４４】
＜実施例１＞
（撥水塗料の調製）
パラフィンワックス水性エマルジョン液（商品名：「ＨＡ５４１」、荒川化学工業社製）および合成樹脂ラテックス（商品名：「Ｅ１９９２」、旭化成ケミカルズ社製）をワックスエマルジョン：ラテックス＝８０部：２０部となるように混合し、この混合液に、アクリル系合成保水剤（商品名：「ソマレックス２７０ｋ」、ソマール社製）を０．５部添加して、最終的に固形分濃度が５％の撥水塗料を調製した。
【００４５】
（果実袋用紙の作成）
ＤＤＲ叩解機を用いて、針葉樹未晒クラフトパルプを叩解し、カナダ標準フリーネス（ＣＳＦ）５２０ｍＬに叩解し、濃度３．８％のパルプ繊維スラリーを得た。このパルプ繊維スラリーに、ポリアクリルアミド系紙力増強剤（商品名：「ポリストロン１１７」、荒川化学工業社製）をパルプ質量に対して０．５％、ポリアミドポリアミンエピクロロヒドリン系紙力増強剤（商品名：「アラフィックス２５５」、荒川化学工業社製）をパルプ質量に対して０．９％、化学式〔Ａｌ２（ＯＨ）ｎＣｌ６−ｎ〕ｍで表される無機塩の塩化アルミニウム（商品名：「Ｐａｈｏ＃２Ｓ」、浅田化学工業社製）をパルプ質量に対して０．１２％となるように前記順で添加して紙料とした。この紙料を用いて、長網抄紙機で４３ｇ／ｍ２の紙を抄紙し、その両面に、塗工設備にて、前記撥水塗料を片面当り０．７ｇ／ｍ２塗布乾燥して果実袋用紙を得た。
【００４６】
＜実施例２＞
ワックスエマルジョンと合成樹脂ラテックスの配合比率をワックスエマルジョン：ラテックス＝９５部：５部とした以外は実施例１と同様にして果実袋用紙を得た。
【００４７】
＜実施例３＞
ワックスエマルジョンと合成樹脂ラテックスの配合比率をワックスエマルジョン：ラテックス＝６０部：４０部とした以外は実施例１と同様にして果実袋用紙を得た。
【００４８】
＜実施例４＞
アクリル系合成保水剤の添加量を０．２部とした以外は実施例１と同様にして果実袋用紙を得た。
【００４９】
＜実施例５＞
アクリル系合成保水剤の添加量を２．０部とした以外は実施例１と同様にして果実袋用紙を得た。
【００５０】
＜比較例１＞
合成樹脂ラテックスを未添加とし、アクリル系合成保水剤を未添加とした以外は実施例１と同様にして果実袋用紙を得た。
【００５１】
＜比較例２＞
ワックスエマルジョンと合成樹脂ラテックスの配合比率をワックスエマルジョン：ラテックス＝５０部：５０部とした以外は実施例１と同様にして果実袋用紙を得た。
【００５２】
＜比較例３＞
アクリル系合成保水剤の添加量を３．０部とした以外は、実施例１と同様にして果実袋用紙を得た。
【００５３】
【表１】
0005821684.tif 000002
【００５４】
表１から明らかなように、実施例１〜５は撥水性および強度の低下が少ない。一方、比較例１〜３は合成樹脂ラテックス、アクリル系保水剤の配合比率が本発明の特定する範囲外であるため、撥水性および強度の低下が大きかった。
【産業上の利用可能性】
【００５５】
ワックスエマルジョン（Ａ）、合成樹脂ラテックス（Ｂ）、およびアクリル系合成保水剤（Ｃ）を（Ａ）：（Ｂ）の固形分質量比が６０〜９５：４０〜５となるように混合してなる混合物１００質量部に対して（Ｃ）を０．２〜２．０質量部含有させた撥水塗料を紙支持体に塗工した果実袋用紙は、撥水性および強度の低下が少なく、果実袋用紙材として優れた適性を有していた。